(57)【要約】【課題】キャピラリー及びマイクロリアクター及びそれを用いた固相−液相−気相反応方法を提供する。【解決手段】マイクロリアクター１は、キャピラリー２と、キャピラリー２へ液相となる基質を溶解した溶液７を供給する溶液供給部１０と、キャピラリー２へ気相となる気体９を供給する気体供給部２０と、キャピラリー２における反応生成物を回収する回収部３０とを備え、キャピラリー２の管本体３の内壁３ａに固相となるポリシランと金属触媒とから成るか、又は、ポリシランと金属触媒と金属酸化物とから成る触媒５が担持され、キャピラリー２は一端が溶液供給部１０及び気体供給部２０へ接続され、他端が回収部３０へ接続され、基質を溶解した溶液７及び基質と反応する気体９を、キャピラリーへ所定の流量で連続的に流す。【選択図】  図１
2008221094.tif 000002
【特許請求の範囲】
【請求項１】
管本体とこの管本体の内壁に担持される触媒と、を備えていて、
上記触媒が、ポリシランと金属触媒とから成るか、又は、ポリシランと金属触媒と金属酸化物とからなることを特徴とする、キャピラリー。
【請求項２】
前記金属触媒は、パラジウム、金、銀、クロム、マンガン、鉄、コバルト、ニッケル、銅、モリブデン、ルテニウム、ロジウム、タングステン、オスミウム、イリジウム、白金の何れかであることを特徴とする、請求項１に記載のキャピラリー。
【請求項３】
前記金属酸化物は、チタン、アルミニウム、ケイ素、ジルコニウム、マグネシウム、マンガン、鉄、コバルト、ニッケル、銅、モリブデン、金、銀の何れかの金属の酸化物であることを特徴とする、請求項１に記載のキャピラリー。
【請求項４】
前記触媒は、前記キャピラリーの管本体の内壁に熱架橋により担持されていることを特徴とする、請求項１に記載のキャピラリー。
【請求項５】
前記ポリシランと金属触媒とから成る触媒は、該金属触媒１ｍｍｏｌに対して該ポリシランが０．１ｇから１０００ｇの範囲で含有されていることを特徴とする、請求項１に記載のキャピラリー。
【請求項６】
前記ポリシランと金属触媒と金属酸化物から成る触媒は、該金属触媒１ｍｍｏｌに対して、上記ポリシラン及び金属酸化物が０．１ｇから１０００ｇの範囲で含有されていることを特徴とする、請求項１に記載のキャピラリー。
【請求項７】
キャピラリーと、
上記キャピラリーへ液相となる基質を溶解した溶液を供給する溶液供給部と、
上記キャピラリーへ気相となる気体を供給する気体供給部と、
上記キャピラリーにおける反応生成物を回収する回収部と、を備え、
上記キャピラリーは管本体を有し、該管本体の内壁に固相となるポリシランと金属触媒とから成るか、又は、ポリシランと金属触媒と金属酸化物とから成る触媒が担持され、
上記キャピラリーは一端が上記溶液供給部及び気体供給部へ接続され、他端が上記回収部へ接続され、
上記基質を溶解した溶液及び基質と反応する気体を、上記キャピラリーへ所定の流量で連続的に流すことを特徴とする、マイクロリアクター。
【請求項８】
さらに制御部を有し、該制御部は、前記溶液供給部及び前記気体供給部を、前記キャピラリーの流路へ所定の流量で連続的に流すように制御することを特徴とする、請求項７に記載のマイクロリアクター。
【請求項９】
前記金属触媒は、パラジウム、金、銀、クロム、マンガン、鉄、コバルト、ニッケル、銅、モリブデン、ルテニウム、ロジウム、タングステン、オスミウム、イリジウム、白金の何れかであることを特徴とする、請求項７に記載のマイクロリアクター。
【請求項１０】
前記金属酸化物は、チタン、アルミニウム、ケイ素、ジルコニウム、マグネシウム、マンガン、鉄、コバルト、ニッケル、銅、モリブデン、金、銀の何れかの金属の酸化物であることを特徴とする、請求項７に記載のマイクロリアクター。
【請求項１１】
流路の内壁に固相となるポリシランと金属触媒とから成るか、又は、ポリシランと金属触媒と金属酸化物から成るポリシラン担持型触媒を担持したキャピラリーを用いた固相−液相−気相反応方法であって、
上記キャピラリーの流路に、液相となる被還元物質を溶解した溶液及び気相となるガスを流し、
上記溶液と上記ガスとの反応を上記ポリシラン担持型触媒により促進される固相−液相−気相反応で行うことを特徴とする、マイクロリアクターを用いた固相−液相−気相反応方法。
【請求項１２】
前記気相が水素ガスであることを特徴とする、請求項１１に記載のマイクロリアクターを用いた固相−液相−気相反応方法。
【発明の詳細な説明】
【技術分野】
【０００１】
本発明は、キャピラリーと、このキャピラリーを用いたマイクロリアクター及びマイクロリアクターによる固相−液相−気相反応方法に関する。さらに、詳しくは、キャピラリーの内壁にポリシランを含む触媒を担持したキャピラリー及びそれを用いたマイクロリアクター並びにこのマイクロリアクターを用いた固相−液相−気相反応方法に関する。
【背景技術】
【０００２】
不均一系触媒を用いる接触水素化反応、所謂、接触還元反応は化学工業の最も重要なプロセスの一つであり、芳香族ニトロ化合物や不飽和結合の水素化や水素化分解による脱ベンジル化反応等に広く利用されているが、しばしば収率の低下や反応の進行の遅れ等が認められている。これらの問題点は、触媒表面（固相）−溶液（液相）一水素ガス（気相）（以下、固相一液相一気相反応または三相系接触還元反応と称する。）の各層間接触面積を増大させることにより改善されるため、激しく撹拌したり、水素ガスを細かい泡として吹き込む等の工夫が試みられてきた。通常の反応容器（以下、適宜フラスコ反応と呼ぶ）による接触水素化反応では、系内に水素ガス、溶媒蒸気、高活性な金属触媒が共存するため発火や爆発が生じる可能性がある。
【０００３】
近年、マイクロリアクターを用いる有機合成が急速に発展しつつある。マイクロリアクターはガラス等の不活性材料にその大きさが数〜数百μｍのマイクロ流路（以下、適宜マイクロチャネルと称する。）を有する微小反応器の総称である。マイクロリアクターの反応器は小さいので、厳密な温度コントロールを容易に行なうことができる。従って、マイクロリアクターを用いる合成反応では、単位体積あたりの表面積が大きいため、（１）界面での反応効率が高い、（２）分子拡散による混合が効率的、（３）温度制御が容易、等の利点を有している。
このように、マイクロリアクターによる合成反応は通常の反応容器による合成反応よりも反応時間が早く、取り扱う液量も極微少で済む為にコストが低く、新規な化合物や薬品の為に開発用反応器として注目されている。
【０００４】
例えば、非特許文献１に記載のＢｅｓｓｅｒ等の報告においては、マイクロリアクターを用いた水素添加反応が記載されているが、マイクロチャネルの内壁部に触媒を固定化した気相−固相の二相反応である。
【０００５】
特許文献１及び非特許文献２には、マイクロ空間に還元触媒を充填させ、基質と水素ガスを吹き込むことにより反応の高効率化を図る例が報告されている。しかしながら、マイクロ空間に触媒を充填させ、基質を流すと内部では乱流が発生してしまい、微視的に見るとフラスコの状態を微少量で行なっていることになり、マイクロ空間の特徴を生かした系にはなっていない。さらに、圧力損失が低くなるよう流れの不均一化が起こってしまうため、却って変換効率が悪くなる可能性がある。
【０００６】
一方、特許文献２及び３、非特許文献３及び４には本発明者等により固相一液相一気相の三相系接触反応を短時間で収率良く行なうことのできるマイクロリアクターを用いた接触反応方法が報告されている。用いる金属触媒としては、金属触媒または金属錐体触媒を高分子またはポリマー内に固定化したポリマー封入触媒（以下、ＰＩ題触媒と呼ぶ。非特許文献５参照）が好適であった。
【０００７】
ＰＩ触媒をマイクロチャンネルの内壁から脱離しないように強固な接合とするために、ＰＩ触媒とマイクロチャンネルの内壁とを、共有結合で固定化、即ち担持するのが好ましい。マイクロチャンネルの内壁がガラスの場合には、ＰＩ触媒の表面をトリアルコキシシラン構造で修飾して、マイクロチャネルの内壁となるガラス表面のシラノール基と結合させる。ガラス表面をアミノ基が表面になるように修飾を施すことにより、直接ＰＩ触媒の高分子表面の適当な官能基、例えばエポキシ基と結合させることができる。これにより、ＰＩ触媒をマイクロチャンネルの内壁に強固に担持できる為、繰り返し使用に耐えることができる。
【０００８】
また、固体触媒相の被担持担体としてガラス基板を微細加工したマイクロチップのみならず、安価に市販されているガラスキャピラリー等も用いることが出来る。また、同様の手法でＰＩ触媒を担持した複数のマイクロキャピラリーに対し、それぞれ独立に所定の流量で液体と気体を流すことにより、１本の変換能力を単純にキャピラリーの本数分だけ積算することのできるシステムが構築できる（特許文献４、非特許文献６）。
【０００９】
特許文献５〜７には、高分子であるポリシランが、金属クラスターやナノ粒子、光触媒で知られる酸化チタンのような金属酸化物の粒子を基盤上に分散させて保持するためのバインダーとして利用できることが開示されている。
【００１０】
一方、非特許文献７には、ナノ寸法の白金やパラジウムからなる微粒子をポリシランに担持した水素添加反応用の触媒が報告されている。
【００１１】
【特許文献１】特開２００６−３６７５２号公報
【特許文献２】ＷＯ２００５−０７３１５１号公報
【特許文献３】ＷＯ２００６−０８０４０４号公報
【特許文献４】特願２００５−２６１４０６号公報
【特許文献５】特開２００６−３０７０８４号公報
【特許文献６】特開平１１−２３７２６６号公報
【特許文献７】ＥＰ／２０００／１０１６４５８
【非特許文献１】R. S. Besser, X. Ouyang, H. Surangalikar, Chemical Engineering Science, vol.53, p.19, 2003
【非特許文献２】Matthew W. Losey, Martin A. Schmidt, and Klavs F. Jensen, Ind． Eng., Chem., Res., vol.40, p.2555, 2001
【非特許文献３】Kobayashi, J.; Mori, Y.；Okamoto, K.；Akiyama, R.；Ueno, M.；Kitamori, T.；Kobayashi, S., Science, vol.304, p.1305, 2004
【非特許文献４】Kobayashi, J.；Mori, Y.；Kobayashi, S.; Chem. Commu., p.2567, 2005
【非特許文献５】Akiyama, R.; Kobayashi, S., J. Am. Chem. Soc., vol.125, p.3412, 2003
【非特許文献６】Kobayashi, J.；Mori, Y.; Kobayashi, S., Adv. Synth. Catal., vol.347, p.1889, 2005
【非特許文献７】Oyamada，H.; Akiyama, H.；Hagio, H.; Naito, T.；Kobayashi, S., Chem. Commun., p.4297, 2006
【発明の開示】
【発明が解決しようとする課題】
【００１２】
しかしながら、ＰＩ触媒は活性な金属クラスターが高分子に封入されている形状であるため、例えばヘキサンのような高分子を膨潤させる効果の無い溶媒を用いた時には基質が金属クラスターと接触しにくくなるため、高い活性効果を最大限に発揮できないことがある。
【００１３】
ＰＩ触媒を調整する際、各種ガラス表面と化学結合できる適当な官能基を高分子上に有する必要があるため、それら官能基を持ったモノマーの合成、更にはポリマー化が必要であり、若干の合成の煩雑さが生じていた。
【００１４】
本発明は、上記課題に鑑み、例えば水素化反応の触媒として有用で、使用後の再使用や繰り返しの連続使用が容易であり、触媒金属の漏出が無く繰り返し使用しても活性の低下しない、キャピラリーとこれを用いたマイクロリアクター並びにこのマイクロリアクターを用いた固相−液相−気相反応方法を提供することを目的としている。
【課題を解決するための手段】
【００１５】
本発明者等は、鋭意研究を重ねたところ、ポリシラン化合物と触媒活性を有する金属触媒とを含む溶液、或いは金属酸化物が分散したポリシラン化合物と触媒活性を有する金属触媒を含む溶液を調製後、その触媒溶液をキャピラリーに充填して溶媒を除去することにより、キャピラリーの表面で触媒溶液を均一に濃縮させ、加熱等の外部刺激により架橋を施し化学的なネットワークを形成させることにより強固に担持された金属触媒が、高活性な触媒として働き、例えば、基質溶液と水素ガスとを同時に流すと、キャピラリー内部で三相系反応を効率良くできることを見出し、本発明に至った。
【００１６】
上記目的を達成するため、本発明のキャピラリーは、管本体とこの管本体の内壁に担持される触媒と、を備え、触媒は、ポリシランと金属触媒とから成るか、又は、ポリシランと金属触媒と金属酸化物とからなることを特徴とする。
上記構成において、金属触媒は、好ましくは、パラジウム、金、銀、クロム、マンガン、鉄、コバルト、ニッケル、銅、モリブデン、ルテニウム、ロジウム、タングステン、オスミウム、イリジウム、白金の何れかである。
金属酸化物は、好ましくは、チタン、アルミニウム、ケイ素、ジルコニウム、マグネシウム、マンガン、鉄、コバルト、ニッケル、銅、モリブデン、金、銀の何れかの金属の酸化物である。
触媒は、好ましくは、キャピラリーの管本体の内壁に熱架橋により担持される。
ポリシランと金属触媒とから成る触媒は、好ましくは、金属触媒１ｍｍｏｌに対してポリシランが０．１ｇから１０００ｇの範囲で含有される。
ポリシランと金属触媒と金属酸化物から成る触媒は、好ましくは、金属触媒１ｍｍｏｌに対して、ポリシラン及び金属酸化物が０．１ｇから１０００ｇの範囲で含有される。
上記キャピラリーによれば、マイクロリアクターの反応部などに使用でき、キャピラリーの内壁に担持される触媒により種々の化学反応を効率良く行うことができる。
【００１７】
上記目的を達成するため、本発明のマイクロリアクターは、キャピラリーと、キャピラリーへ液相となる基質を溶解した溶液を供給する溶液供給部と、キャピラリーへ気相となる気体を供給する気体供給部と、キャピラリーにおける反応生成物を回収する回収部と、を備え、キャピラリーは管本体を有し、管本体の内壁に固相となるポリシランと金属触媒とから成るか、又は、ポリシランと金属触媒と金属酸化物とから成る触媒が担持され、キャピラリーは一端が溶液供給部及び気体供給部へ接続され、他端が回収部へ接続され、基質を溶解した溶液及び基質と反応する気体を、キャピラリーへ所定の流量で連続的に流すことを特徴とする。
上記構成において、さらに制御部を有し、溶液供給部及び気体供給部をキャピラリーの流路へ所定の流量で連続的に流すように制御すれば好ましい。
上記構成によれば、本発明のマイクロリアクターに使用するポリシランを含む触媒は、金属酸化物とキャピラリーの内壁との間を埋めることができ、触媒自体が高活性を維持しつつ、かつ、繰り返し使用に耐える。したがって、従来の高分子固定化触媒と比べて極めて高効率で還元体を供給でき、担持された金属触媒や金属酸化物の流出も無く、繰り返し若しくは長時間連続運転も可能となる。
【００１８】
金属触媒としては、パラジウム、金、銀、クロム、マンガン、鉄、コバルト、ニッケル、銅、モリブデン、ルテニウム、ロジウム、タングステン、オスミウム、イリジウム、白金の何れかを使用できる。これにより、基質を含む溶液と水素ガスによる水素化反応を効率良く行うことができる。
【００１９】
金属酸化物としては、チタン、アルミニウム、ケイ素、ジルコニウム、マグネシウム、マンガン、鉄、コバルト、ニッケル、銅、モリブデン、金、銀の何れかの金属の酸化物であってよい。これにより、基質を含む溶液と水素ガスによる水素化反応をさらに効率良く行うことができる。
【００２０】
本発明のマイクロリアクターを用いた固相−液相−気相反応方法は、流路の内壁に固相となるポリシランと金属触媒とから成るか、又は、ポリシランと金属触媒と金属酸化物から成るポリシラン担持型触媒を担持したキャピラリーを用い、キャピラリーの流路に、液相となる被還元物質を溶解した溶液及び気相となるガスを流し、溶液とガスとの反応をポリシラン担持型触媒により促進される固相−液相−気相反応で行うことを特徴とする。
上記構成によれば、マイクロリアクターに使用するポリシランを含む触媒は、金属酸化物とキャピラリーの内壁との間を埋めることができ、触媒自体が高活性を維持しつつ、かつ、繰り返し使用に耐えるので、効率良く固相−液相−気相反応を行うことができる。
【００２１】
気相としては、好ましくは水素ガスが好適である。これにより、基質を含む溶液と水素ガスによる水素化反応を効率良く行うことができる。
【発明の効果】
【００２２】
本発明のキャピラリー及びマイクロリアクターによれば、キャピラリーの内壁に固相となるポリシラン担持型触媒を担持しているので、触媒自体が高活性を維持しつつ、かつ、繰り返し使用に耐える。したがって、従来の高分子固定化触媒と比べて極めて高効率で還元体を供給でき、担持された金属触媒や金属酸化物の流出も無く、繰り返し若しくは長時間連続運転も可能である。
【００２３】
本発明のマイクロリアクターを用いれば、水素ガスを用いた還元反応、鈴木−宮浦カップリング反応、薗頭カップリング反応、ポリシラン担持型白金触媒のオレフィンに対するヒドロシリル化反応をそれぞれ高効率的に進行させることができる。キャピラリーの内壁に対して触媒を担持する方法も簡便であり、固相−液相−気相反応に用いる溶媒の制限を受けない。
【発明を実施するための最良の形態】
【００２４】
以下、本発明の実施の形態を図面に基づいて詳細に説明する。
図１及び図２は本発明の実施の形態に用いるキャピラリー及びマイクロリアクターの構成を模式的に示す図である。図２は図１のＹ−Ｙ線に沿う断面図である。
マイクロリアクター１は、キャピラリー２と、キャピラリー２へ液相となる基質を溶解した溶液７を供給する溶液供給部１０と、キャピラリー２へ気相となる気体を供給する気体供給部２０と、キャピラリー２を通過した反応生成物を含む溶液７を回収する回収部３０と、を備えている。
【００２５】
図２に示すように、キャピラリー２は、不活性材料のガラスなどからなる中空の管本体３と、この管本体３の内壁３ａに担持される触媒５と、を備えて構成されている。この触媒５はポリシラン担持型触媒である。管本体の中空部３ｂが溶液７や気体の流路となる。ここで、管本体３は、市販されているガスクロマトグラフ用のフューズドシリカキャピラリーを始め、アルミナキャピラリー、チタニアキャピラリー、ジルコニアキャピラリー等のいずれの素材を用いても構わないが、好適にはシリカキャピラリーである。シリカは、フューズドシリカを用いることができる。断面形状も丸、三角、四角、楕円、長四角、星型の何れでも構わない。キャピラリーに流れる気体の流れを均一にするためには、キャピラリー２の断面形状は丸筒形状が好ましい。
【００２６】
管本体３は、例えば５μｍ〜５ｍｍの内径を有しており、１００μｍ〜８００μｍが特に好ましい。長さは特に制限はない。
【００２７】
溶液供給部１０は、基質を溶解した溶液７と、溶液７をキャピラリー２に送出する溶液流量調整部６と、キャピラリー２への配管１２とから構成されている。溶液流量調整部６には、シリンジポンプなどの送液ポンプを用いることができる。
【００２８】
気体供給部２０は、水素９を供給する水素ガスボンベ９ａと、水素ガスボンベを開閉しその流量を調節するガスバルブ８と、配管１３とから構成されている。水素ガスの微小流量を制御する場合には、必要に応じてマスフローコントローラーなどを用いたガス流量調整部１４を設けてもよい。
【００２９】
図示の場合には、キャピラリー２の一端には、コネクタ１１を介して送液ポンプ６からの配管１２と水素ガス配管１３とが接続されている。コネクタ１１はフッ素樹脂やステンレスからなるＴ型コネクタを用いることができる。配管１２，１３は、フッ素樹脂やステンレスからなるチューブを使用することができる。水素ガスボンベ９ａはガスバルブ８とテフロン（登録商標）チューブ１３などにより接続され、マスフローコントローラーなどを用いた流量調整部１４によりその供給量が制御される。溶液７及び水素９は、キャピラリーの入力部２ａにおいて合流する。回収容器などからなる回収部３０は、キャピラリーの出力部２ｂにテフロン（登録商標）チューブなどにより接続されている。
【００３０】
本発明のマイクロリアクター１には、キャピラリー２内部の流体の形態を測定して、溶液流量調整部６及びガス流量調整部１４を制御してもよい。後述する実施例の水素化反応では、パイプフロー状態が好ましい。このパイプフローであるか否かの判断のような流体の形態判定のためには、キャピラリー２内部の流体の形態を計測するセンサーと、このセンサーからの出力が入力される制御部と、をさらにマイクロリアクター１に備えるようにして、この制御部により、溶液流量調整部６及びガス流量調整部１４を制御するようにしてもよい。
【００３１】
本発明の特徴は、キャピラリー２の管本体３の内壁３ａに担持させるポリシラン担持型触媒５にある。本発明のポリシラン担持型触媒５は、ポリシランと金属触媒又はポリシランと金属触媒と金属酸化物とからなるポリシラン担持型触媒である。ポリシランは化学式（１）で表わされる化合物である。
【化１】
2008221094.tif 000003
ここで、Ｒ1とＲ2は側鎖置換基である。Ｒ1は、アリール基又はフェニル基であり、好ましくはフェニル基である。Ｒ2は、メチル基、アルコキシシリル基、シリル基、シリルオキシ基、複素環基、置換基を有してもよい炭化水素基、の何れかの基であり、好ましくはメチル基である。ポリシランの重量平均分子量（Ｍｗ）は２千から５０万程度が望ましい。
【００３２】
ポリシランはアルキルシランやアリールシランを基本単位とする有機ケイ素（Ｓｉ）高分子であり、酸化ケイ素（シリカ）、アルミナ、チタニア、ジルコニア等と言った金属酸化物と強い親和力で配位性結合をする。また、ケイ素−ケイ素結合上のσ結合は比較的π結合性を持つことが知られており、金属クラスター等の金属自体とも一種のπ−Ｍ結合性を示し、クラスター自体を安定に固定化することのできる担持剤として用いることができる。
【００３３】
金属触媒としては、パラジウム（Ｐｄ）、金（Ａｕ）、銀（Ａｇ）、クロム（Ｃｒ）、マンガン（Ｍｎ）、鉄（Ｆｅ）、コバルト（Ｃｏ）、ニッケル（Ｎｉ）、銅（Ｃｕ）、モリブデン（Ｍｏ）、ルテニウム（Ｒｕ）、ロジウム（Ｒｈ）、タングステン（Ｗ）、オスミウム（Ｏｓ）、イリジウム（Ｉｒ）、白金（Ｐｔ）の何れかの金属触媒若しくは金属錯体及びそれらの前駆体金属触媒を用いることができる。
【００３４】
金属酸化物としては、チタン（Ｔｉ）、アルミニウム（Ａｌ）、ケイ素（Ｓｉ）、ジルコニウム（Ｚｒ）、マグネシウム（Ｍｇ）、マンガン（Ｍｎ）、鉄（Ｆｅ）、コバルト（Ｃｏ）、ニッケル（Ｎｉ）、銅（Ｃｕ）、モリブデン（Ｍｏ）、金（Ａｕ）、銀（Ａｇ）のいずれかの金属の酸化物を用いることができる。チタン酸化物としては、ＴｉＯ2を用いることができる。ＴｉＯ2はルチル型やアナターゼ型の結晶でもよい。アルミニウム酸化物としては、Ａｌ2Ｏ3を用いることができる。チタン酸化物のＴｉＯ2やＡｌ2Ｏ3の詳細な作用機構に関しては不明であるが、ポリシラン担持型触媒５からの金属触媒や金属酸化物自体の漏れ出しを防ぐばかりでなく、触媒反応の活性も向上させる効果がある。
【００３５】
次に、本発明の触媒を管本体３の内壁３ａに担持する方法について説明する。
ポリシランと有機溶媒との混合溶液を調製し、次に、触媒となる金属化合物を加え撹拌して反応混合物を調製する。この反応混合物を管本体３内に充填し、有機溶媒を加熱留去した後、所定温度で加熱し、反応混合物を熱架橋することで、本発明のポリシラン担持金属触媒５を管本体３の内壁３ａに固定化することができる。
【００３６】
上記反応混合物を充填後、濃縮乾燥させる手段としては、加熱乾燥、ガス吹き込みによるブロー、真空下における蒸散等の何れかの手法を用いることができる。
【００３７】
架橋操作は、加熱若しくは電磁波照射等の外部刺激を与えるが、加熱が簡便な操作であり好ましい。加熱温度は５０℃〜３００℃程度に設定し、１００〜１６０℃が特に好ましい。加熱時間は１０分から４８時間が好ましく、１時間〜１２時間が特に好ましい。
【００３８】
さらに、本発明のポリシラン担持型触媒５がポリシランと金属触媒と金属酸化物とからなる場合には、上記反応混合物に金属酸化物を加えて撹拌して、この金属酸化物添加反応混合物を管本体３内に充填し、有機溶媒を加熱留去した後、所定温度で加熱し、金属酸化物添反応混合物を熱架橋することで、管本体３の内壁３ａに担持することができる。
図３は、ポリシラン担持型触媒５の製造方法の一例を説明する図である。図３に示すように、ポリシランと酢酸パラジウム（Ｐｄ（ＯＡｃ）2）とＴｉＯ2とＴＨＦからなる反応混合物が、加熱されることで架橋され、例えばガラスからなる管本体３の内壁３ａにポリシラン担持型触媒５を固定することができる。
【００３９】
上記有機溶媒としては、触媒活性を有する金属触媒若しくは金属錯体及びそれらの前駆体と反応若しくは強固に配位して不活性化してしまうものを除き、ポリシラン化合物を溶解させ、金属酸化物及び触媒活性を有する金属触媒若しくは金属錯体及びそれらの前駆体を均一に分散させることができる溶媒であれば何れの溶媒でもよい。好適な溶媒は、テトラハイドロフラン（以下、適宜にＴＨＦと称する。）である。
【００４０】
ポリシラン担持型触媒５を管本体３の内壁３ａに担持する場合、金属触媒１ｍｍｏｌに対してポリシランを０．１ｇから１０００ｇの範囲で含有していればよい。好ましくは１ｇ〜１００ｇの範囲である。金属酸化物をさらに添加する場合には、金属触媒１ｍｍｏｌに対してポリシランを０．１ｇから１０００ｇの範囲で含有していればよい。好ましくは１ｇ〜１００ｇとすればよい。
【００４１】
本発明のマイクロリアクター１を用いて固相−液相−気相反応を行うには、送液ポンプ６から液相反応液７を、ガスバルブ８から水素９をキャピラリー２内の流路３ｂにパイプフローとなるように注入する。キャピラリー２の流路３ｂを通過中に、その内壁３ａに担持したポリシラン担持型触媒５の作用により、キャピラリー２の流路３ｂを通過する反応溶液及び水素を反応させる。反応により生成した反応生成物を含む溶液７は、回収容器などからなる回収部３０に集められ、必要に応じて外部に取り出される。
【００４２】
図４は、本発明のマイクロリアクターの流路を通過する溶液及び水素の状態を示す断面図である。図示するように、キャピラリー２の流路３ｂを通過する水素１８は、キャピラリー２の中心部を通過する。キャピラリー２を通過する溶液１６は、通過する水素１８とキャピラリー２の内壁３ａに担持されたポリシラン担持型触媒５との間を通過し、所謂、パイプフロー状態となり、キャピラリーの入力部２ａから出力部２ｂまでを通過する。この際、溶液７の流量調整部及び水素９の流量調整部１４により、溶液７及び水素９の流量が上記のパイプフロー状態となるように制御される。
【００４３】
本発明のマイクロリアクター１を用いた固相−液相−気相反応によれば、水素ガスを用いた還元反応、鈴木−宮浦カップリング反応、薗頭カップリング反応、ポリシラン担持型白金触媒がオレフィンに対するヒドロシリル化反応をそれぞれ高効率的に進行させることができる。
【００４４】
特に、パラジウムと酸化チタン又は酸化アルミニウムとを添加したポリシラン担持型触媒５を用いて連続反応を行ったところ、２４時間後においても転化率の低下はなく、パラジウムの漏れ出しも観測されなかった。このマイクロリアクター１は反応後の再使用も可能であり、種々の基質に適用できることがわかった。
【００４５】
本発明のマイクロリアクター１に使用するポリシラン担持型触媒５は、金属触媒とキャピラリーやマイクロチャネル壁面との間を埋めることができ、触媒自体が高活性を維持しつつ、かつ、繰り返し使用に耐える。したがって、従来の高分子固定化触媒と比べて極めて高効率で還元体を供給でき、担持された金属触媒や金属酸化物の流出も無く、繰り返し若しくは長時間連続運転も可能である。
【００４６】
本発明のキャピラリー２を用いたマイクロリアクター１によれば、水素９を用いた還元反応、鈴木−宮浦カップリング反応、薗頭カップリング反応、ポリシラン担持型白金触媒がオレフィンに対するヒドロシリル化反応をそれぞれ高効率的に進行させることができる。ポリシラン担持型触媒５の管本体３の内壁３ａへの担持方法も簡便であり、反応に用いる溶媒の制限を受けないことが特徴である。
【００４７】
本発明の三相系接触還元反応方法によれば、被還元物質を含む溶液７を触媒が担持された管本体３の内壁３ａに接するように流し、水素９が管本体３の中央部を流れる、所謂パイプフロー状態で三相系接触反応を短時間で行うことができる。この際、管本体３の内壁３ａにポリシラン担持型触媒５が担持されているので、例えば高価なパラジウムを含む触媒の回収再生の手間が不要となり、さらに、マイクロリアクター１による反応であるので、反応に使用する被還元物質、溶媒、水素９の使用量も激減することから、低コストである。
また、多数のキャピラリー２を平行に並べるだけで、反応装置のスケールアップは容易であるので、望ましい生成物を容易に迅速に、且つ必要量だけ得られ、原料消費量、所要時間、空間が少なく、分離精製のような処理を要しないほど純粋な形で生成物を得ることができる。
したがって、本発明の三相系接触還元反応方法によれば、医薬とその製造工程開発用の極めて好適な反応方法となる。また、グリーン化学（環境適合化学）にも好適である。
【実施例１】
【００４８】
以下、実施例により本発明の実施の形態をさらに詳細に説明するが、本発明はこれら実施例に限定されるものではない。
図１に示すマイクロリアクター１として、管本体３の内壁３ａにポリシラン担持型パラジウム触媒５を担持してマイクロリアクター１を作製した。最初に、図３に示すポリシランを合成した。このポリシランは、化学式（１）においてＲ1がフェニル基であり、Ｒ2がメチル基である。
【００４９】
（ポリシランの合成）
アルゴンガス雰囲気において、ＴＨＦ３．５リットルに細かく裁断したナトリウム片（和光純薬株式会社製）３８８ｇを加え、これにジクロロメチルフェニルシラン（ＡＬＤＲＩＣＨ社製）１５９２ｇを滴下漏斗を用いて７５分かけてゆっくり滴下し、溶液を調製した。次いで、溶液を加熱還流下で３時間撹拌した後、放冷し、トルエン２リットルを加え、氷冷後に滴下漏斗を用いて２リットルの水を滴下した。この溶液を分液漏斗によりトルエン層及び水層からなる２層に分離した。分離したトルエン層を水及び飽和塩化ナトリウム水で洗浄して生成物を得た。分離した水層はトルエン０．５リットルを用いて生成物を抽出した後、生成物を５％クエン酸水溶液、５％炭酸水素ナトリウム水溶液、水、飽和塩化ナトリウム水を用いて順に洗浄して、生成物を得た。
次いで、トルエン層及び水層から抽出した生成物である有機層を硫酸ナトリウムで乾燥した後、残った溶媒を留去して残渣を得た。この残渣にメタノール約３リットルを加え、析出した沈殿物をろ取し、乾燥することにより約６６８ｇの組成物を得た。
上記のようにして得た組成物をトルエン１．６リットルに溶解し、イソプロパノール２．８リットルを加えて組成物を再度沈殿し、析出物をろ取した後、トルエン及びイソプロパノールからなる混合溶媒（トルエン：イソプロパノール＝１：４）で洗浄し、次いでメタノールで洗浄した。析出物を乾燥して、４３４ｇのポリシランを得た。収率は４６％であった。合成したポリシランの重量平均分子量（Ｍｗ）は２０９６７であり、数平均分子量（Ｍｎ）は８１９８であり、数平均分子量（Ｍｎ）との比率（Ｍｗ／Ｍｎ）は２．５６であった。
【００５０】
合成したポリシラン（５００ｍｇ）にテトラヒドロフラン（４ｃｍ3）を加えて氷浴にて冷却した。次いで、酢酸パラジウム（Ｐｄ（ＯＡｃ）2、１１．２ｍｇ，０．０５ｍｍｏｌ）を撹拌下でゆっくり加えた。反応混合物を氷浴下で１時間撹拌した後、室温に戻した。反応混合物をシリカキャピラリーチューブ（ＧＬ  Ｓｃｉｅｎｃｅ社製、内径０．５３ｍｍ、外径０．６６ｍｍ、長さ１５００ｍｍ）に充填し、テトラヒドロフランを加熱留去した後、１２０℃で、１２時間熱架橋しポリシラン担持パラジウム触媒５を固定したキャピラリー２を作製し、このキャピラリー２を５００ｍｍに切断して、実施例１のマイクロリアクター１を製造した。
【００５１】
被還元物質となる基質として、２，４−ジフェニル−４−メチル−１−ペンテン（２３．６ｍｇ，０．１ｍｍｏｌ）を溶媒となるテトラヒドロフランに溶解し１ｃｍ3とした。上記マイクロリアクター１に、水素流量２ｃｍ3／分、シリンジポンプ流量０．１ｃｍ3／時間に設定し、２，４−ジフェニル−４−メチル−１−ペンテンの水素化反応を開始した。反応開始１時間から反応溶液の捕集を開始し、５時間捕集を行った。
【００５２】
上記水素化反応の転化率は、ガスクロマトグラフ装置（以下、ＧＣと呼ぶ）及び核磁気共鳴装置（以下、1Ｈ−ＮＭＲと呼ぶ）により測定した。ガスクマトグラフ装置は島津製作所製の装置（ＧＣ−２０１０）を用い、核磁気共鳴装置は日本電子株式会社製の装置（ＪＮＭ−ＥＣＸ４００）を用いた。回収部３０で回収した溶液中のパラジウムや金属酸化物の金属の含有量はＩＣＰ発光分析法による分析装置（島津製作所製、ＩＣＰＳ−７５１０）で分析した。
【００５３】
実施例１の反応生成物をＧＣ及び1Ｈ−ＮＭＲで分析したところ、２，４−ジフェニル−４−メチル−１−ペンテンがほぼ完全に水素化され、転化率７６％で２，４−ジフェニル−２−メチルペンタンが得られた。ＩＣＰ発光分析の結果、反応溶液のパラジウム含有量は検出限界以下で検出されなかった。
【実施例２】
【００５４】
ポリシラン（５００ｍｇ）にテトラヒドロフラン（４ｃｍ3）を加えて水浴にて冷却した。次いで、酢酸パラジウム（１１．２ｍｇ，０．０５ｍｍｏｌ）を撹拌下でゆっくり加えた。反応混合物を氷浴下で１時間撹拌した後、室温に戻し、酸化チタン（ＴｉＯ2、５００ｍｇ，６．２ｍｍｏｌ）を加え、さらに１時間撹拌した。この酸化チタンはアナターゼ型（関東化学株式会社製、酸化チタン（ＩＶ）、純度９９．５％）であり、粒径は１００ｎｍ〜３００ｎｍである。反応混合物をシリカキャピラリーチューブ（ＧＬ  Ｓｃｉｅｎｃｅ社製、内径０．５３ｍｍ、外径０．６６ｍｍ、長さ１５００ｍｍ）に充填し、テトラヒドロフランを加熱留去した後、１２０℃で１２時間熱架橋して酸化チタンとパラジウムとを含むポリシラン担持触媒５をキャピラリー２に固定した。このキャピラリー２を５００ｍｍに切断したものを用いて、実施例２のマイクロリアクター１とした。
【００５５】
被還元物質として２，４−ジフェニル−４−メチル−１−ペンテンを用い、実施例１と同様に水素化反応を行った。実施例２の反応生成物をＧＣ及び1Ｈ−ＮＭＲで分析したところ、２，４−ジフェニル−４−メチル−１−ペンテンがほぼ完全に水素化され、転化率９９％以上で２，４−ジフェニル−２−メチルペンタンが得られた。ＩＣＰ発光分析の結果、反応溶液のパラジウム及びチタンの含有量は検出限界以下で検出されなかった。
【実施例３】
【００５６】
熱架橋の温度及び時間を１４０℃、４時間とし、実施例２と同様の方法でキャピラリー２を作製し、このキャピラリー２を５００ｍｍに切断し、実施例３のマイクロリアクターを作製した。
【００５７】
被還元物質として２，４−ジフェニル−４−メチル−１−ペンテンを用い、実施例１と同様に水素化反応を行った。実施例３の反応生成物をＧＣ及び1Ｈ−ＮＭＲで分析したところ、２，４−ジフェニル−４−メチル−１−ペンテンがほぼ完全に水素化され、転化率９９％以上で２，４−ジフェニル−２−メチルペンタンが得られた。ＩＣＰ発光分析の結果、反応溶液のパラジウム及びチタンの含有量は検出限界以下で検出されなかった。
【実施例４】
【００５８】
管本体３となるシリカチューブを、ＧＬ  Ｓｃｉｅｎｃｅ社製、内径２００μｍ、外径３５０μｍ、長さ１５００ｍｍ）とし、製造例２と同様の方法でキャピラリー２を作製し、このキャピラリー２を５００ｍｍに切断して、実施例４のマイクロリアクター１を作製した。
【００５９】
被還元物質として２，４−ジフェニル−４−メチル−１−ペンテンを用い、実施例１と同様に水素化反応を行った。実施例３の反応生成物をＧＣ及び1Ｈ−ＮＭＲで分析したところ、２，４−ジフェニル−４−メチル−１−ペンテンがほぼ完全に水素化され、転化率９９％以上で２，４−ジフェニル−２−メチルペンタンが得られた。ＩＣＰ発光分析の結果、反応溶液のパラジウム及びチタンの含有量は検出限界以下で検出されなかった。
【実施例５】
【００６０】
金属酸化物を酸化アルミニウム（Ａｌ2Ｏ3）とした以外は、製造例２と同様の方法でキャピラリー２を作製し、このキャピラリー２を５００ｍｍに切断し、実施例５のマイクロリアクター１とした。用いた酸化アルミニウム（ＳＩＧＭＡ−ＡＬＤＲＩＣＨ社製、酸化アルミニウム  ナノパウダー）の粒径は４０ｎｍ〜４７ｎｍである。
【００６１】
被還元物質として、２，４−ジフェニル−４−メチル−１−ペンテンを用い、実施例１と同様に水素化反応を行った。実施例３の反応生成物をＧＣ及び1Ｈ−ＮＭＲで分析したところ、２，４−ジフェニル−４−メチル−１−ペンテンがほぼ完全に水素化され、転化率９９％以上で２，４−ジフェニル−２−メチルペンタンが得られた。ＩＣＰ発光分析の結果、反応溶液のパラジウム及びアルミニウムの含有量は検出限界以下で検出されなかった。
【００６２】
上記実施例１〜５において、用いたポリシラン担持型触媒の金属触媒、金属酸化物、熱架橋条件及び２，４−ジフェニル−４−メチル−１−ペンテンの水素化転化率を纏めて表１に示す。
表１から明らかなように、実施例１のポリシランとパラジウムからなるポリシラン担持型触媒による水素化転化率が７６％であるのに対して、実施例２〜５の金属酸化物（酸化チタン又は酸化アルミニウム）をさらに配合したポリシラン担持型触媒５の水素化転化率は何れも９９％以上であり、ポリシラン担持型触媒５からのパラジウム、チタン及びアルミニウムの漏れ出しを防ぐばかりでなく、触媒反応の活性も向上させる効果があることが判明した。
【表１】
2008221094.tif 000004
【実施例６】
【００６３】
被還元物質としてシクロヘキセノンを用いた以外は、実施例２のマイクロリアクター１を使用し、実施例１と同じ条件で水素化反応を行い、５時間捕集を行った。
反応生成物をＧＣ及び1Ｈ−ＮＭＲで分析したところ、シクロヘキセノンがほぼ完全に水素化され、転化率９９％以上でシクロヘキサノンが得られた。ＩＣＰ発光分析で分析したところ、反応溶液のパラジウム及びチタンの含有量は検出限界の０．００６１μｍｏｌ以下で検出されなかった。
【実施例７】
【００６４】
被還元物質として３−フェニル−２−プロピン−１−オールを使用した以外は、実施例２のマイクロリアクター１を使用し、実施例１と同じ条件で水素化反応を行い、５時間捕集を行った。反応生成物をＧＣ及び1Ｈ−ＮＭＲで分析したところ、３−フェニル−２−プロピン−１−オールがほぼ完全に水素化され、転化率９９％で３−フェニル−１−プロパノールが得られた。ＩＣＰ発光分析で分析したところ、反応溶液のパラジウム及びチタンの含有量は検出限界の０．００６１μｍｏｌ以下で検出されなかった。
【実施例８】
【００６５】
被還元物質として１−フェニルシクロヘキセンを使用した以外は、実施例２のマイクロリアクター１を使用し、実施例１と同じ条件で水素化反応を行い、５時間捕集を行った。反応生成物をＧＣ及び1Ｈ−ＮＭＲで分析したところ、１−フェニルシクロヘキセンがほぼ完全に水素化され、転化率９９％以上でフェニルシクロヘキサセンが得られた。ＩＣＰ発光分析で分析したところ、反応溶液のパラジウム及びチタンの含有量は検出限界の０．００２８μｍｏｌ以下で検出されなかった。
【実施例９】
【００６６】
被還元物質として１０−ウンデセン−１−オールを使用した以外は、実施例２のマイクロリアクター１を使用し、実施例１と同じ条件で水素化反応を行い、５時間捕集を行った。反応生成物をＧＣ及び1Ｈ−ＮＭＲで分析したところ、１０−ウンデセン−１−オールがほぼ完全に水素化され、転化率９９％以上で１−ウンデカノールが得られた。ＩＣＰ発光分析で分析したところ、反応溶液のパラジウム及びチタンの含有量は検出限界の０．００６１μｍｏｌ以下で検出されなかった。
【実施例１０】
【００６７】
被還元物質としてエチル−１０−ウンデセノエートを使用した以外は、実施例２のマイクロリアクター１を使用し、実施例１と同じ条件で水素化反応を行い、５時間捕集を行った。反応生成物をＧＣ及び1Ｈ−ＮＭＲで分析したところ、エチル−１０−ウンデセノエートがほぼ完全に水素化され、転化率９９％以上でエチルウンデカノエートが得られた。ＩＣＰ発光分析で分析したところ、反応溶液のパラジウム及びチタンの含有量は検出限界の０．００６１μｍｏｌ以下で検出されなかった。
【実施例１１】
【００６８】
被還元物質として３，７−ジメチル−２，６−オクタジエン−１−オールを使用した以外は、実施例２のマイクロリアクター１を使用し、実施例１と同じ条件で水素化反応を行い、５時間捕集を行った。反応生成物をＧＣ及び1Ｈ−ＮＭＲで分析したところ、３，７−ジメチル−２，６−オクタジエン−１−オールがほぼ完全に水素化され、転化率９９％以上で３，７−ジメチル−１−オクタノールが得られた。ＩＣＰ発光分析で分析したところ、反応溶液のパラジウム及びチタンの含有量は検出限界の０．００６１μｍｏｌ以下で検出されなかった。
【実施例１２】
【００６９】
被還元物質としてニトロベンゼンを使用した以外は、実施例２のマイクロリアクター１を使用し、実施例１と同じ条件で水素化反応を行い、５時間捕集を行った。
反応生成物をＧＣ及び1Ｈ−ＮＭＲで分析したところ、ニトロベンゼンがほぼ完全に水素化され、転化率９９％以上でアニリンが得られた。ＩＣＰ発光分析で分析したところ、反応溶液の及びチタンのパラジウム含有量は検出限界の０．００６１μｍｏｌ以下で検出されなかった。
【００７０】
上記実施例６〜１２の基質と基質の水素化による生成物、転換率、回収した反応溶液のパラジウム及びチタンの金属含有量を纏めて表２に示す。
【表２】
2008221094.tif 000005
【００７１】
表２から明らかなように、実施例６〜１２によれば、ポリシラン担持型触媒５としてパラジウム及び酸化チタンを含む触媒により種々の基質の水素化反応の転化率を９９％以上とすることができる。
【００７２】
本発明は上記実施例に限定されることなく、特許請求の範囲に記載した発明の範囲内で種々の変形又は変更が可能であり、それらも本発明の範囲内に含まれることはいうまでもない。
【産業上の利用可能性】
【００７３】
本発明のマイクロリアクターは、医薬品中間体などのファインケミカルの製造プロセスに組み込むことが可能であり、標的化合物の探索や絞り込みに用いることができる。また、環境調和型の反応であることによる需要が見込まれる。本発明のマイクロリアクターを用いて、大豆レシチンなども還元できるので食品分野にも応用が可能である。
【図面の簡単な説明】
【００７４】
【図１】本発明の実施の形態に用いるマイクロリアクターの構成を模式的に示す図である。
【図２】図１のＹ−Ｙ線に沿う断面図である。
【図３】ポリシラン担持型触媒の製造方法の一例を説明する図である。
【図４】本発明のマイクロリアクターの流路を通過する溶液及び水素の状態を示す断面図である。
【符号の説明】
【００７５】
１：マイクロリアクター
２：キャピラリー
２ａ：入口
２ｂ：出口
３：管本体
３ａ：内壁
３ｂ：中空部（流路）
５：ポリシラン担持型触媒
６：送液ポンプ
７：被還元物質を溶解した溶液
８：ガスバルブ
９：水素
９ａ：水素ガスボンベ
１０：溶液供給部
１１：コネクタ
１２，１３：配管
１４：水素の流量調整部
１６：キャピラリーを通過する溶液
１８：キャピラリーを通過する水素
２０：気体供給部
３０：回収部
【図１】
2008221094.tif 000006
【図２】
2008221094.tif 000007
【図３】
2008221094.tif 000008
【図４】
2008221094.tif 000009